ТЕРМОПЛАВКАЯ КОМПОЗИЦИЯ ДЛЯ ФОРМОВАНИЯ ЗАЛИВКОЙ

1. Термоплавкая композиция в форме гранул и/или порошка с размером частиц не более 1400 мкм, содержащая:
(i) от примерно 40 до примерно 70 мас.% селективно гидрогенированного блоксополимера на основе стирола (ГБПС), определенного ниже,
(ii) от 0 до примерно 15 мас.% гомополимера пропилена и/или сополимера на основе пропилена,
(iii) от примерно 1 до примерно 30 мас.% гомополимера бутилена (iiia), сополимера на основе бутилена (iiib) или комбинации гомополимера бутилена (iiia) и сополимера на основе бутилена (iiib),
(iv) от 0 до примерно 20 мас.% пластифицирующего масла, выбранного из нафтеновых и парафиновых масел,
(v) от 0 до примерно 10 мас.% агента против царапин,
(vi) от 0 до примерно 10 мас.% опудривающего агента,
n
n
n
n
(vii) от 0 до примерно 10 мас.% одной или более добавок, где ГБПС представляет собой (i) линейный или разветвленный гидрогенированный блоксополимер, имеющий общую конфигурацию A-B-A, (A-B), (A-B-A), (A-B-A)X, (A-B)X, либо смесь указанных конфигураций, где n - целое число от 2 до примерно 30, а X - остаток сшивающего агента, где:
а) перед гидрогенированием каждый блок A представляет собой полимерный блок моноалкениларена, а каждый блок B - блок сополимера с регулируемым распределением, содержащий по меньшей мере один сопряженный диен и по меньшей мере один моноалкениларен;
б) после гидрогенирования восстановлено примерно 0-10% двойных связей арена, и по меньшей мере примерно 90% двойных связей сопряженного диена;
в) среднечисленная молекулярная масса каждого блока A составляет от примерно 5,0 до примерно 7,5 кг/моль, общая кажущаяся среднечисленная молекулярная масса линейного ГБПС составляет от примерно 70 до примерно 150 кг/моль, общая кажущаяся среднечисленная молекулярная масса разветвленного ГБПС составляет от примерно 35 до примерно 75 кг/моль на ветвь;
г) каждый блок B содержит концевые области, связанные с блоками A и обогащенные звеньями сопряженного диена, а также одну или более областей, не связанных с блоками A и обогащенных звеньями моноалкениларена;
д) общее содержание моноалкениларена в гидрогенированном блоксополимере составляет от примерно 20 до примерно 45 мас.%;
е) содержание моноалкениларена в каждом блоке B составляет от примерно 10 до примерно 40 мас.%;
ж) каждый блок В имеет показатель блочности по стиролу менее 10%; и
з) содержание винила в каждом блоке В составляет по меньшей мере примерно 40 мас.%.
2. Термоплавкая композиция по п.1, где моноалкениларен представляет собой стирол, а сопряженный диен представляет собой полибутадиен.
3. Термоплавкая композиция по п.1, в которой содержание ГБПС (i) составляет от 45 до 55 мас.%.
4. Термоплавкая композиция по п.1, в которой линейный ГБПС имеет общую кажущуюся среднечисленную молекулярную массу от 125 до 150 кг/моль.
5. Термоплавкая композиция по п.1, в которой общее содержание моноалкениларена в ГБПС составляет от примерно 30 до примерно 40 мас.%.
6. Термоплавкая композиция по п.1, в которой содержание моноалкениларена в каждом блоке B составляет от примерно 15 до примерно 30 мас.%, предпочтительно от примерно 20 до примерно 25 мас.%, а содержание винила в каждом блоке B составляет по меньшей мере примерно 60 мас.%, предпочтительно от примерно 60 до примерно 80 мас.%.
7. Термоплавкая композиция по п.1, в которой сополимера на основе бутилена (iiib) представляет собой сополимер бутилена и пропилена с показателем текучести расплава от примерно 0,1 до примерно 500 г/10 мин, измеренным при температуре 190°C и нагрузке 5 кг.
8. Термоплавкая композиция по п.7, в которой сополимер на основе бутилена (iiib) имеет показатель текучести расплава примерно 0,8 г/10 мин, измеренный при температуре 190°C и нагрузке 5 кг.
9. Термоплавкая композиция по п.7, содержащая от примерно 10 до примерно 30 мас.% полимера на основе бутилена в виде гомополимера бутилена (iiia), сополимера бутилена (iiib), либо комбинации гомополимера бутилена (iiia) и сополимера бутилена (iiib), предпочтительно комбинацию (iiia) и (IIIb).
10. Термоплавкая композиция по п.8, содержащая от примерно 10 до примерно 30 мас.% полимера на основе бутилена в виде гомополимера бутилена (iiia), сополимера бутилена (iiib), либо комбинации гомополимера бутилена (iiia) и сополимера бутилена (iiib), предпочтительно комбинацию (iiia) и (IIIb).
11. Термоплавкая композиция по п.9, содержащая от примерно 10 до примерно 30 мас.% комбинации гомополимера бутилена (iiia) и сополимера бутилена (iiib), предпочтительно комбинацию (iiia) и (IIIb).
12. Термоплавкая композиция по п.7, в которой соотношение между гомополимером бутилена (iiia) и сополимером бутилена (iiib) составляет от примерно 1:1 до примерно 10:1, предпочтительно от примерно 2:1 до примерно 3:1.
13. Термоплавкая композиция по п.8, в которой соотношение между гомополимером бутилена (iiia) и сополимером бутилена (iiib) составляет от примерно 1:1 до примерно 10:1, предпочтительно от примерно 2:1 до примерно 3:1.
14. Термоплавкая композиция по п.12, в которой соотношение между гомополимером бутилена (iiia) и сополимером бутилена (iiib) составляет от примерно 2:1 до примерно 3:1.
15. Термоплавкая композиция по п.1, в которой добавка (iv) содержит один или более пластификаторов, агентов против царапин, опудривающих агентов, красителей, стабилизаторов и/или наполнителей.
16. Способ получения слоя термоплавкого пластика на внутренней поверхности формы с использованием термоплавкой композиции по п.1, включающий следующие стадии:
а) введение в форму термоплавкой композиции в виде порошка и/или микрогранул;
б) вращение или вращение со встряхиванием и нагревание формы в условиях, достаточных для спекания термоплавкой композиции в термопластичный слой; и
в) охлаждение формы с термопластичным слоем.
17. Способ по п.16, в котором термоплавкую композицию спекают при температуре от примерно 180°C до примерно 260°C.
18. Изделие, содержащее слой термоплавкого пластика, где слой термоплавкого пластика выполнен на основе термопластичной композиции по п.1.
19. Изделие по п.18, представляющее собой панель для приборов.